실시 예 31 - 32 는 흑연 과 SiOx 를 혼합 한 혼합 활물질 을 사용 하 여 조성물 ( 바인더 / 흑연 / SiOx / 탄소 나노 튜브 의 무게 비율 : 5 / 72 / 18 / 5 ) 을 만들 고 , 이 를 이용 하 여 음전극 층 의 두께 를 달리 한 것 을 제외 한 나머지 는 실시 예 24 와 동일 하 다 . 실시 예 31 은 전극 층 의 두께 를 25 미크론 으로 하 고 , 실시 예 32 는 전극 층 의 두께 를 40 미크론 으로 하 였 다 .